(57)【要約】      （修正有）【課題】硬化物が難燃性に優れ、ガラス及び各種塗装アルミにプライマー無で良好に接着でき、変形追従性に優れる室温硬化性オルガノポリシロキサン組成物の提供。【解決手段】（ａ）下記一般式（１）で表されるジオルガノポリシロキサン１００質量部、2014015557.tif 000009（式中、Ｒは、炭素数１〜１０の炭化水素基、ｎは該ポリシロキサンの２３℃の粘度が１００〜１，０００，０００ｍＰａ・ｓとなる数）（ｂ）炭酸カルシウム１０〜３００質量部、（ｃ）下記ｃ１、ｃ２の合計１０〜３０質量部（質量比３：１〜１０：１）、ｃ１は一分子にビニル基又はフェニル基１とケトオキシム基３を有すオルガノシラン及び／又はその部分加水分解物、ｃ２は一分子に１以上のエポキシ基と２以上のアルコキシ基を有し、アミノ基を有さない、オルガノシラン及び／又はその部分加水分解物、（ｄ）硬化触媒０．０１〜１０質量部、（ｅ）チクソ性付与剤０．１〜５質量部を含む組成物。【選択図】なし【特許請求の範囲】
【請求項１】
（ａ）下記一般式（１）で表されるジオルガノポリシロキサン１００質量部、
【化１】
2014015557.tif 000007
（式中、Ｒは、互いに独立に、非置換もしくは置換の、炭素数１〜１０の１価炭化水素基であり、ｎは該ジオルガノポリシロキサンの２３℃における粘度が１００〜１，０００，０００ｍＰａ・ｓとなる数である）
（ｂ）炭酸カルシウム                                        １０〜３００質量部、
（ｃ）下記（ｃ−１）成分と（ｃ−２）成分の組合せ            １０〜３０質量部、
（ｃ−１）一分子中に１つのビニル基又はフェニル基を有し、且つ３つのケトオキシム基を有するオルガノシラン及び／又はその部分加水分解物
（ｃ−２）一分子中に少なくとも１つのエポキシ基を有し、且つ少なくとも２つのアルコキシ基を有し、且つアミノ基を有さない、オルガノシラン及び／又はその部分加水分解物
（ｄ）硬化触媒                                            ０．０１〜１０質量部、及び
（ｅ）チクソ性付与剤                                        ０．１〜５質量部
を含み、上記（ｃ−１）成分と（ｃ−２）成分の質量比が３：１〜１０：１であることを特徴とするオルガノポリシロキサン組成物。
【請求項２】
さらに（ｆ）下記一般式（２）で表されるジオルガノポリシロキサン  
【化２】
2014015557.tif 000008
（式中、Ｒ１は、互いに独立に、非置換もしくは置換の、炭素数１〜１０の１価炭化水素基であり、Ｒ２は、互いに独立に、炭素数１〜１０の１価炭化水素基であり、ｍは該ジオルガノポリシロキサンの２３℃における粘度が１．５〜１，０００，０００ｍＰａ・ｓとなる数である）
を５〜１００質量部含む、請求項１記載のオルガノポリシロキサン組成物。
【請求項３】
（ｅ）チクソ性付与剤がポリエーテルである、請求項１または２記載のオルガノポリシロキサン組成物。
【請求項４】
さらに（ｇ）水酸化アルミニウムを１０〜３００質量部含む、請求項１〜３のいずれか１項記載のオルガノポリシロキサン組成物。
【請求項５】
ＪＩＳ  Ｋ７２０１−２に準拠して測定した酸素指数が３０以上である硬化物を与える、請求項１〜４のいずれか１項記載のオルガノポリシロキサン組成物。
【請求項６】
請求項１〜５のいずれか１項記載のオルガノポリシロキサン組成物からなるシーリング材。
【請求項７】
請求項１〜５のいずれか１項記載のオルガノポリシロキサン組成物を、防火設備用ガラスグレイジングのためのシーリング材として使用する方法。
【発明の詳細な説明】
【技術分野】
【０００１】
本発明は、室温硬化性オルガノポリシロキサン組成物に関する。特には、難燃性が高く、変形追従性に優れ、かつ、ガラスや塗装アルミに対しプライマーを使用しなくても良好に接着する硬化物を与える、室温硬化性オルガノポリシロキサン組成物に関する。
【背景技術】
【０００２】
室温で硬化してシリコーンゴムとなる組成物は従来から知られており、産業界で広く使用されてきた。室温で硬化する機構には、ヒドロシリル化反応によって硬化する機構、紫外線によって硬化する機構、ケイ素原子に結合する加水分解性基と水酸基との縮合反応によって硬化する機構などが知られている。中でも、縮合反応により硬化するオルガノポリシロキサン組成物は室温にて容易に硬化することができ、また、ヒドロシリル化反応などで起こる、不純物による硬化阻害を起しにくいという利点を有する。そのため、建築用シーリング材などの用途で好適に用いられている。
【０００３】
建築用シーリング材に要求される代表的な性能として、年間または日間を通して起きる温度変化や、地震や風圧により起きる環境変化の際に、施工される目地周囲の部材の伸縮に伴い変形追従性を有することが挙げられる。また、目地周囲の部材として代表的なガラスや塗装アルミに対する接着性に優れる事なども挙げられる。建築用シーリング材は、変成シリコーン（シリル化ポリエーテル）系、ポリサルファイド系、ポリウレタン系など、原料に使用される主ポリマーの種類で分類される。その中で、シリコーン系に分類される建築用シーリング材は、ポリマーが安定性を有することからガラス越しの耐光接着性が良好である。その為、該シーリング材は、窓の開口部におけるガラスグレイジング用の防水シール材として好適に使用されている。また、火災時に延焼する恐れのある窓の開口部は防火設備とすることが建築基準法で定められている。その為、防火設備用のガラスグレイジングのために使用されるシーリング材には高い難燃性が求められる。
【０００４】
従来からシリコーン系のシーリング材に難燃性を付与するために多くの技術が開発されている。例えば、難燃性を付与するために添加する材料として、水酸化アルミニウム、炭酸亜鉛、炭酸マグネシウム、酸化チタン、酸化鉄、二酸化ケイ素（シリカ）のような充填材、白金化合物のような貴金属化合物、及びトリアゾール系の化合物が提案されている。
【０００５】
中でも、水酸化アルミニウムは経済性及び難燃性付与の点で有用であることが知られている。特許文献１及び２には、水酸化アルミニウムを炭酸カルシウムと併用することにより、良好な作業性を有し、かつ自己消炎性に優れた硬化物を与える室温硬化性オルガノポリシロキサン組成物を提供できることが記載されている。
【０００６】
また、炭酸亜鉛も経済性及び難燃性付与の点で有用な充填材として知られている。特許文献３及び４には、特定の炭酸亜鉛を使用することで、硬化性、難燃性、及び貯蔵安定性に優れた室温硬化性オルガノポリシロキサン組成物を提供できることが記載されている。
【０００７】
しかし、上記のようにシーリング材に充填材を配合して難燃性を得るためには、難燃性付与効果のある充填材を組成物中に多量に配合する必要がある。充填材を多量に配合すると、該組成物を硬化して得られるゴムの伸び率が低下して変形追従性が失われるという問題や、組成物の被着材に対する接着性が不十分となり、硬化物と被着材との接着界面において剥離が生じやすいという問題があった。
【０００８】
また、近年、シーリング材の難燃性や変形追従性に対する要求が益々高くなってきている。例えば、消防法は、ＪＩＳ  Ｋ  ７２０１に定める酸素指数法に基づき、酸素指数が２６以上のものを不燃性または難燃性を有するものとして取扱うと規定している。また、防火設備用ガラスグレイジングに使用するシーリング材には、変形追従性が、ＪＩＳ  Ａ５７５８でタイプＧに規定されるクラスのいずれかに適合することが必要とされている。
【先行技術文献】
【特許文献】
【０００９】
【特許文献１】特許第３１１０７４９号公報
【特許文献２】特許第３１０８４３２号公報
【特許文献３】特開２０００−３８５０７号公報
【特許文献４】特許第４８６４３１８号公報
【発明の概要】
【発明が解決しようとする課題】
【００１０】
さらに、塗装アルミに用いられる塗料にはプライマー無しでは接着させづらいフッ素樹脂塗装やアクリル電着塗装が近年多く使用されている。しかし、各種基材にプライマーなしで良好に接着することができ、かつ、難燃性及び変形追従性に優れる硬化物を与える室温硬化性オルガノポリシロキサン組成物は得られていない。
【００１１】
本発明は、上記事情に鑑み、難燃性に優れ、ガラス及び各種塗装アルミに対してプライマーなしで良好に接着することができ、且つ、変形追従性に優れる硬化物を与えることができる室温硬化性オルガノポリシロキサン組成物を提供することを目的とする。
【課題を解決するための手段】
【００１２】
本発明者らは、上記目的を達成するために鋭意検討を重ねた結果、特定の２種類のオルガノシランを特定の配合比率で組み合わせて含有するオルガノポリシロキサン組成物が、難燃性に優れ、被着材との接着性に優れ、特には、フッ素樹脂またはアクリル樹脂等で表面処理されたアルミに対しプライマーなしで良好に接着することができ、かつ変形追従性に優れる硬化物を与えることができることを見出し、本発明に至った。
【００１３】
即ち、本発明は、
（ａ）下記一般式（１）で表されるジオルガノポリシロキサン１００質量部、
【化１】
2014015557.tif 000002
（式中、Ｒは、互いに独立に、非置換もしくは置換の、炭素数１〜１０の１価炭化水素基であり、ｎは該ジオルガノポリシロキサンの２３℃における粘度が１００〜１，０００，０００ｍＰａ・ｓとなる数である）
（ｂ）炭酸カルシウム                                        １０〜３００質量部、
（ｃ）下記（ｃ−１）成分と（ｃ−２）成分の組合せ            １０〜３０質量部、
（ｃ−１）一分子中に１つのビニル基又はフェニル基を有し、且つ３つのケトオキシム基を有するオルガノシラン及び／又はその部分加水分解物
（ｃ−２）一分子中に少なくとも１つのエポキシ基を有し、且つ少なくとも２つのアルコキシ基を有し、且つアミノ基を有さない、オルガノシラン及び／又はその部分加水分解物
（ｄ）硬化触媒                                            ０．０１〜１０質量部、及び
（ｅ）チクソ性付与剤                                        ０．１〜５質量部
を含み、上記（ｃ−１）成分と（ｃ−２）成分の質量比が３：１〜１０：１であることを特徴とするオルガノポリシロキサン組成物を提供する。
また、本発明は、該オルガノポリシロキサン組成物からなるシーリング材、及び、該オルガノポリシロキサン組成物を、防火設備用ガラスグレイジングのためのシーリング材として使用する方法を提供する。
【発明の効果】
【００１４】
本発明のオルガノポリシロキサン組成物は、室温で硬化し、難燃性に優れ、被着材との接着性に優れ、特には、フッ素樹脂またはアクリル樹脂等で表面処理されたアルミに対しプライマーなしで良好に接着することができ、かつ変形追従性に優れる硬化物を与えることができるため、建築用シーリング材、特に防火設備用ガラスグレイジングのためのシーリング材として好適に使用することができる。
【発明を実施するための形態】
【００１５】
（ａ）ジオルガノポリシロキサン
（ａ）成分は下記一般式（１）で表されるジオルガノポリシロキサンであり、本発明のオルガノポリシロキサン組成物の主剤となるものである。
【化２】
2014015557.tif 000003
【００１６】
上記式（１）において、Ｒは、互いに独立に、非置換もしくは置換の、炭素数１〜１０、好ましくは炭素数１〜６の１価炭化水素基である。該１価炭化水素基としては、メチル基、エチル基、プロピル基、イソプロピル基、イソブチル基、ｔｅｒｔ−ブチル基、ペンチル基、ネオペンチル基、及びヘキシル基等のアルキル基、シクロヘキシル基等のシクロアルキル基、ビニル基、アリル基、及びプロペニル基等のアルケニル基、及びフェニル基等のアリール基が挙げられる。あるいは、これらの基の水素原子の一部又は全部をハロゲン原子、シアノ基等で置換したもの、例えば、クロロメチル基、３，３，３−トリフロロプロピル基等のハロゲン置換アルキル基、およびシアノエチル基を挙げることができる。中でもメチル基が好ましく、特には、分子鎖の両末端が水酸基で封鎖されたジメチルポリシロキサンが好ましい。
【００１７】
上記式（１）において、ｎは、ジオルガノポリシロキサンの２３℃における粘度が１００〜１，０００，０００ｍＰａ・ｓとなる数であり、好ましくは５００〜２００，０００ｍＰａ・ｓとなる数である。なお、粘度は回転粘度計により測定した値である。特には、ｎは１０以上の整数、更には２０〜１０,０００の整数であるのがよい。  
【００１８】
（ｂ）炭酸カルシウム
（ｂ）成分は、従来公知の炭酸カルシウムから選択されればよく、特に制限されるものでない。例えば、炭酸カルシウムには、天然炭酸カルシウム（重質炭酸カルシウム）及び合成炭酸カルシウム（軽質（コロイダル）炭酸カルシウム）がある。本発明において、炭酸カルシウムは、平均粒子径１０ｎｍ以上、好ましくは２０〜２０,０００ｎｍ、さらに好ましくは３０〜１０,０００ｎｍを有するのがよい。炭酸カルシウムの平均粒子径が上記下限値未満であると粒子の擬凝集が起こる場合がある。
【００１９】
また、炭酸カルシウムは、表面を処理剤で処理されたものであってもよい。炭酸カルシウムの表面処理剤としては、例えば、脂肪酸、不飽和脂肪酸、樹脂酸、又はそれらのアルカリ金属塩、アルカリ土類金属塩、脂肪酸エステル、又は第四級アンモニウム塩が挙げられるが、これらに限定されるものでない。樹脂酸としては、ロジン酸、アビエチン酸、デヒドロアビエチン酸、デキストロピマール酸、レボピマール酸、パルストリン酸、及びサンダラコピマール酸等が挙げられる。脂肪酸としては、炭素数１２以上のものが好ましく、例えば、ステアリン酸、オレイン酸、パルミチン酸、及びラウリン酸等が挙げられる。中でも、脂肪酸や不飽和脂肪酸、及び、ロジン酸が好ましい。尚、本発明において、炭酸カルシウムの「平均粒子径」とは、重質炭酸カルシウムの場合は、表面処理の有無に関わらず、空気透過法により測定して算出された比表面積からの計算値である。また、コロイダル炭酸カルシウムの場合は、表面処理の有無に関わらず、電子顕微鏡観察により測定した平均一次粒子径を意味する。
【００２０】
処理される炭酸カルシウムとしては、平均一次粒子径が０．１μｍ以下、好ましくは０．０３〜０．１μｍを有するコロイダル炭酸カルシウム、及び０．１μｍより大きい平均粒子径を有する重質炭酸カルシウムが好ましい。表面処理された炭酸カルシウムは単独で又は２種以上を組み合わせて使用することができる。また、炭酸カルシウムの表面処理量は、炭酸カルシウムに対して３．０質量％以下、好ましくは０．５〜２．５質量％であるのがよい。炭酸カルシウムの表面処理量が上記上限値より多いと、得られる組成物の接着性が損なわれるおそれがあるため好ましくない。表面処理量は、例えば、示差熱分析装置（ＳＳＣ５２００、セイコー電子工業株式会社）によって測定することができる。
【００２１】
無処理の炭酸カルシウム及び表面処理された炭酸カルシウムは市販されており、本発明ではそれらを用いることができる。無処理の炭酸カルシウムの市販品としては、ソフトン３２００、ソフトン１０００、ＢＦ−１００、ＢＦ−３００（白石カルシウム社製商品名）等が挙げられるが、これらに限定されるわけではない。表面処理された炭酸カルシウムの市販品としては、Ｖｉｓｃｏｌｉｔｅ−ＯＳ、白艶華Ｔ−ＤＤ（白石カルシウム社製商品名）等が挙げられるが、これらに限定されるわけではない。無処理の炭酸カルシウム及び表面処理された炭酸カルシウムは、１種を単独で使用してもよく、２種以上を併用してもよい。また、表面処理された炭酸カルシウムを無処理の重質炭酸カルシウムと併用することにより、より優れた強靭性付与効果及びより高い作業性が発現されるため好ましい。
【００２２】
（ｂ）成分の量は、（ａ）成分１００質量部に対して１０〜３００質量部、好ましくは３０〜２００質量部であるのがよい。炭酸カルシウムの量が上記下限値未満では、目的とする、硬化物の補強性が得られない。また、上記上限値を超えると、組成物を調製する時の混練が困難となるのに加え、硬化物のゴム弾性が硬くなり、目的とするゴム弾性を有する硬化物を得ることができないおそれがあるため好ましくない。
【００２３】
（ｃ）オルガノシラン及び／又はその部分加水分解物
（ｃ）成分は、下記に記載する（ｃ−１）成分と（ｃ−２）成分の組合せである。本発明のオルガノポリシロキサン組成物は、（ｃ−１）成分と（ｃ−２）成分を３：１〜１０：１、好ましくは４：１〜８：１の質量比で含有することを特徴とする。（ｃ−１）成分または（ｃ−２）成分の少なくとも一方を有さないと、難燃性、変形追従性、及び接着性の全てに優れた硬化物は得られない。また、（ｃ−１）成分の比率が上記下限値よりも少ないと、得られる硬化物の難燃性、変形追従性が悪くなり、また硬化物の被着材に対する接着性が低下する。また、組成物の硬化速度が遅くなるおそれや、製造後に経時で組成物の物性の低下が起こるおそれがある。（ｃ−１）成分の比率が上記上限値より多いと、硬化物の被着材に対する接着性が低下する。
【００２４】
（ｃ−１）成分は、一分子中に１つのビニル基又はフェニル基を有し、且つ３つのケトオキシム基を有するオルガノシラン及び／又はその部分加水分解物である。該オルガノシランは、下記式（３）で表すことができる。
Ｒ３ＳｉＸ３  （３）
式中、Ｒ３はビニル基又はフェニル基であり、Ｘは炭素数１〜８、好ましくは１〜６の有機基を有するケトオキシム基である。該ケトオキシム基としては、例えばメチルエチルケトオキシム基、メチルイソブチルケトオキシム基、及びジイソプロピルケトオキシム基等が挙げられる。該オルガノシランの部分加水分解物とは、ケトオキシム基（Ｘ）の少なくとも１つが加水分解され、水酸基となっている化合物を意味する。また、本発明において、オルガノシランの部分加水分解物とは、該部分加水分解物が有する−ＳｉＯＨの一部または全部が縮合してシロキサン結合を形成しているものを含んでもよい。本発明において（ｃ−１）は、上記式（３）で表されるオルガノシランとその部分加水分解物の混合物であってよいし、上記式（３）で表されるオルガノシラン又は部分加水分解物単独であってもよい。
【００２５】
上記式（３）で表されるオルガノシランとしては、例えば、ビニルトリス（メチルエチルケトオキシム）シラン、フェニルトリス（メチルエチルケトオキシム）シラン、ビニルトリス（メチルイソブチルケトオキシム）シラン、フェニルトリス（メチルイソブチルケトオキシム）シラン、ビニルトリス（ジイソプロピルケトオキシムシラン）、及びフェニルトリス（ジイソプロピルケトオキシム）シランなどのケトオキシムシランが挙げられる。これらは１種を単独で用いても、２種以上を併用してもよいが、単独で用いられることが好ましい。
【００２６】
（ｃ−２）成分は、一分子中に少なくとも１つのエポキシ基を有し、且つ少なくとも２つのアルコキシ基を有し、且つアミノ基を有さない、オルガノシラン及び／又はその部分加水分解物である。該オルガノシランは、下記式（４）で表すことができる。
ＹｂＲ４（４−ａ−ｂ）ＳｉＺａ  （４）
式中、Ｙはエポキシ基を有する１価の有機基であり、炭素原子に結合する水素原子の一部が３，４−エポキシシクロヘキシル基やグリシドキシ基で置換された、炭素数１〜１０、好ましくは炭素数２〜６のアルキル基が挙げられる。例えば、２−（３，４−エポキシシクロヘキシル）エチル基、及び３−グリシドキシプロピル基等が挙げられる。Ｚは炭素数１〜６、好ましくは１〜４のアルコキシ基であり、例えば、メトキシ基、エトキシ基、プロペノキシ基、及びブトキシ等が挙げられる。Ｒ４は炭素数１〜１０、好ましくは１〜６の１価炭化水素基であり、例えば、メチル基、エチル基、プロピル基、イソプロピル基、ブチル基、イソブチル基、ｔｅｒｔ−ブチル基、ペンチル基、ネオペンチル基、ヘキシル基、ヘプチル基、オクチル基、ノニル基、デシル基、及びドデシル基等のアルキル基、シクロヘキシル基等のシクロアルキル基、ビニル基、アリル基、及びプロペニル基等のアルケニル基、及びフェニル基等のアリール基が挙げられる。ａは２または３の整数であり、ｂは１または２の整数であり、但し、ａ＋ｂ＝３または４である。該オルガノシランの部分加水分解物とは、アルコキシ基（Ｚ）の少なくとも１つが加水分解され、水酸基となっている化合物を意味する。また、本発明において、オルガノシランの部分加水分解物とは、該部分加水分解物が有する−ＳｉＯＨの一部または全部が縮合してシロキサン結合を形成しているものを含んでもよい。本発明において（ｃ−２）は、上記式（４）で表されるオルガノシランとその部分加水分解物の混合物であってよいし、部分加水分解物単独であってもよい。
【００２７】
上記式（４）で表されるオルガノシランとしては、例えば、２−（３，４−エポキシシクロヘキシル）エチルトリメトキシシラン、２−（３，４−エポキシシクロヘキシル）エチルメチルジメトキシシラン、２−（３，４−エポキシシクロヘキシル）エチルトリエトキシシラン、２−（３，４−エポキシシクロヘキシル）エチルメチルジエトキシシラン、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、３−グリシドキシプロピルトリイソプロペノキシシラン、及び３−グリシドキシプロピルメチルジイソプロペノキシシラン等が例示される。これらは１種を単独で用いても、２種以上を併用してもよいが、単独で用いられることが好ましい。
【００２８】
（ｃ）成分の量は、（ａ）成分１００質量部に対して１０〜３０質量部、好ましくは１２〜２５質量部であるのがよい。（ｃ）成分の量が上記下限値未満では十分な架橋が得られず、目的とするゴム弾性を有する組成物が得難い。また、上記上限値を超えると、硬化後のゴム弾性が硬くなると共に、深部硬化遅延が起こり、さらに価格的に不利となる。
【００２９】
本発明のオルガノポリシロキサン組成物は、上記（ｃ−１）及び（ｃ−２）に加えて、（ｃ−３）一分子中に少なくとも１つのアミノ基を有し、且つ少なくとも１つのアルコキシ基を有するオルガノシラン及び／又はその部分加水分解物を含むことができるが、（ｃ−３）成分の量は（ａ）成分１００質量部に対して０．１質量部未満であることが好ましい。（ｃ−３）成分を上記上限値以上含有すると、組成物の難燃性が失われてしまい、さらに被着材に対する硬化物の接着性、変形追従性も悪化する。特に（ｃ−３）成分が１級または２級のアミノ基を含む場合には、貯蔵時に組成物内で（ｃ−１）成分、（ｃ−２）成分、及び（ｃ−３）成分が互いに反応してしまい、経時で組成物の粘度が増加して作業性が失われる。従来公知の室温硬化型オルガノポリシロキサン組成物においては、（ｃ−３）成分のようなアミノシランカップリング剤の含有量が多いほど硬化物の接着性が向上するため好ましいとされているが、本発明の組成物においては（ｃ−３）成分を全く含有しないことが最も好ましい。
【００３０】
上記（ｃ−３）成分のオルガノシランとしては、所謂アミノシランカップリング剤と呼ばれる公知のものが挙げられる。例えば、３−アミノプロピルトリエトキシシラン、３−アミノプロピルトリメトキシシラン、３−アミノプロピルメチルジメトキシシラン、３−アミノプロピルメチルジエトキシシラン、Ｎ−（２−アミノエチル）−３−アミノプロピルトリメトキシシラン、Ｎ−（２−アミノエチル）−３−アミノプロピルトリメトキシシラン、Ｎ−（２−アミノエチル）−３−アミノプロピルメチルジメトキシシラン、Ｎ−（２−アミノエチル）−３−アミノプロピルエチルジエトキシシラン、Ｎ，Ｎ−ビス［（トリメトキシシリル）プロピル］アミン、Ｎ，Ｎ−ビス［（トリエトキシシリル）プロピル］アミン、Ｎ，Ｎ−ビス［（メチルジメトキシシリル）プロピル］アミン、Ｎ，Ｎ−ビス［（メチルジエトキシシリル）プロピル］アミン、及び３−（Ｎ−アミノメチルベンジルアミノ）プロピルトリメトキシシランなどのアミノシランカップリング剤、並びにこれらが部分的に加水分解され縮合した化合物が挙げられる。
【００３１】
（ｄ）硬化触媒
（ｄ）硬化触媒は本発明の組成物の硬化を促進するために作用する。該硬化触媒としては、縮合硬化型オルガノポリシロキサンの硬化促進剤として公知のものを使用することができ、特に制限されるものでない。例えば、ジブチルスズジメトキサイド、ジブチルスズジアセテート、ジブチルスズジオクテート、ジブチルスズジラウレート、ジブチルスズビス（アセチルアセトナート）、ジブチルスズビス（ベンジルマレート）、ジメチルスズジメトキサイド、ジメチルスズジアセテート、ジオクチルスズジオクテート、ジオクチルスズジラウレート、スズジオクテート、及びスズジラウレート等の有機スズ化合物、並びに、テトライソプロピルチタネート、テトラノルマルブチルチタネート、テトラターシャリーブチルチタネート、テトラノルマルプロピルチタネート、テトラ−２−エチルヘキシルチタネート、ジイソプロピルジターシャリーブチルチタネート、ジメトキシチタンビスアセチルアセトナート、ジイソプロポキシチタンビスエチルアセトアセテート、ジターシャーリーブトキシチタンビスエチルアセトアセテート、及びジターシャリーブトキシチタンビスメチルアセトアセテート等の有機チタン化合物などの金属ルイス酸等を、１種単独で又は２種以上を組み合わせて使用することができる。
【００３２】
硬化触媒の量は、（ａ）成分１００質量部に対して０．０１〜１０質量部、好ましくは０．０２〜５質量部が好適である。硬化触媒の量が上記上限値より多いと耐久性試験後に硬化物に亀裂、破損が起き易くなる場合がある。また、硬化触媒の量が上記下限値より少ないと硬化までの時間が長くなり実用的に好ましくない。
【００３３】
（ｅ）チクソ性付与剤
（ｅ）チクソ性付与剤は、組成物のチクソ性を向上すると共に、スランプを抑制するための成分である。チクソ性付与剤としては、（ａ）ジオルガノポリシロキサンと相溶しない化合物であり、常温で液体であることが好ましい。このようなチクソ性付与剤としては、組成物にチクソ性を付与できるものなら特に制限されず従来公知のチクソ性付与剤を使用すればよいが、中でも、ポリエーテル類が好ましい。例えば、ポリエチレングリコール、ポリプロピレングリコール等の両末端に水酸基を有するポリエーテル類が挙げられる。また、前記ポリエーテル類の末端基を加水分解性シリル基で封鎖したポリエーテル類等が挙げられ、例えば、トリメトキシシリル基やメチルジイソプロポキシシリル基で末端を封鎖したポリエーテル類を使用することができる。加水分解性シリル基で封鎖したポリエーテル類は、アリル基を末端基として有するポリエーテル類と加水分解性基を有するハイドロシランとをヒドロシリル化反応させることによって得られる。ポリエーテル類は、重量平均分子量５００〜１，０００，０００、特に１，０００〜５０，０００を有することが好ましい。
【００３４】
（ｅ）成分の量は、（ａ）成分１００質量部に対して０．１〜５質量部、好ましくは０．２〜２質量部であるのがよい。（ｅ）成分の量が上記上限値より多いと、組成物の硬化性または接着性が悪くなったり、（ｅ）成分自体が硬化物表面にブリードしてしまう。また、（ｅ）成分の量が上記下限値より少ないとチクソ性が低下し、スランプが生じやすくなる。
【００３５】
本発明のオルガノポリシロキサン組成物は、上記（ａ）〜（ｅ）成分に加えて、さらに（ｆ）下記一般式（２）で表されるジオルガノポリシロキサンを含有してもよい。
【化３】
2014015557.tif 000004
【００３６】
上記式（２）中、Ｒ１は、互いに独立に、非置換もしくは置換の、炭素数１〜１０、好ましくは炭素数１〜６の１価炭化水素基である。該１価炭化水素基としては、メチル基、エチル基、プロピル基、イソプロピル基、イソブチル基、ｔｅｒｔ−ブチル基、ペンチル基、ネオペンチル基、及びヘキシル基等のアルキル基、シクロヘキシル基等のシクロアルキル基、ビニル基、アリル基、及びプロペニル基等のアルケニル基、及びフェニル基等のアリール基が挙げられる。あるいは、これらの基の水素原子の一部又は全部をハロゲン原子、シアノ基等で置換したもの、例えば、クロロメチル基、３，３，３−トリフロロプロピル基等のハロゲン置換アルキル基、およびシアノエチル基を挙げることができる。中でもメチル基が好ましい。
【００３７】
Ｒ２は、互いに独立に、炭素数１〜１０、好ましくは炭素数１〜６の１価炭化水素基である。該１価炭化水素基としては、メチル基、エチル基、プロピル基、イソプロピル基、イソブチル基、ｔｅｒｔ−ブチル基、ペンチル基、ネオペンチル基、及びヘキシル基等のアルキル基、シクロヘキシル基等のシクロアルキル基等が挙げられる。中でもメチル基が好ましい。ｍは該ジオルガノポリシロキサンの２３℃における粘度が１．５〜１,０００,０００ｍＰａ・ｓ、好ましくは３０〜１００,０００ｍＰａ・ｓとなる数であり、特には、ｍは２以上の整数、さらには２０〜２,０００の整数であるのがよい。特には、Ｒ１及びＲ２は、共にメチル基であることが好ましく、分子鎖の両末端がトリメチルシロキシ基で封鎖されたジメチルポリシロキサンが好ましい。
【００３８】
（ｆ）成分の量は、（ａ）成分１００質量部に対して５〜１００質量部、好ましくは１０〜８０質量部であるのがよい。（ｆ）成分の量が上記範囲内にあると本発明の組成物の機械特性や難燃性を損なうことなく、施工上取り扱いやすい粘度に調整することができるため好ましい。
【００３９】
（ｇ）水酸化アルミニウム
本発明のオルガノポリシロキサン組成物は、上記（ａ）〜（ｅ）成分に加えて、さらに（ｇ）水酸化アルミニウムを含有してもよい。本発明の組成物に水酸化アルミニウムを加える事で、組成物の硬化後の酸素指数をさらに高めることができる。水酸化アルミニウムは、平均粒子径が５０μｍ以下、好ましくは１〜３０μｍを有する微粉末であるのがよい。水酸化アルミニウムの平均粒子径が上記上限値を超えると、得られる硬化物の自己消炎性が悪くなったり、硬化後のゴム物性が低下するおそれがあるため好ましくない。水酸化アルミニウムの量は（ａ）成分１００質量部に対して、１０〜３００質量部であり、好ましくは２０〜２００質量部である。水酸化アルミニウムの量が上記上限値を超えると、硬化後のゴム物性に悪影響を与えるため、硬化物の伸びが低下し、また、耐久性が低下する。
【００４０】
（ｈ）白金系添加剤
本発明のオルガノポリシロキサン組成物は、さらに（ｈ）白金系添加剤を含有してもよい。但し、微量の白金系添加剤の添加は、硬化物の酸素指数を低下する。一方、白金系添加剤の添加量を増量する事で、白金系添加剤を添加しない場合と同等の酸素指数を得ることもできる。しかし、白金系添加剤は高価であるため、添加量の増量は商業的観点からは好ましくない。その為、高酸素指数の硬化物を目的とする場合は白金系添加剤を含有しない方が望ましい。白金系添加剤の好ましい添加量は（ａ）成分１００質量部に対して、白金族金属換算量で０．００５〜１．０質量部であり、さらに好ましくは０．０１〜０．５質量部である。
【００４１】
白金系添加剤としては従来公知の白金または白金化合物が挙げられ、例えば、白金微粉末、又は、アルミナ、シリカゲル、及びアスベストなどの担体に白金粉末を担持させたもの、又は、塩化白金酸あるいは塩化白金酸とアルコール、エーテル、アルデヒドあるいはビニルシロキサンなどとの錯体が挙げられる。上記白金または白金化合物は、組成物中への分散を良くするためにイソプロパノール、エタノール、２−エチルヘキサノール、ベンゼン、トルエン、キシレンなどの有機溶媒あるいはオルガノポリシロキサンオイルに溶解ないし分散させて使用しても良い。
【００４２】
本発明のオルガノポリシロキサン組成物は、上記（ａ）〜（ｈ）成分以外に、必要に応じてその他各種の添加剤、例えばカーボンブラックや酸化鉄、酸化チタンなどの顔料、煙霧質シリカ、結晶性シリカ、染料、接着付与剤、防腐剤、炭酸亜鉛等のその他の難燃性付与剤、防カビ剤などを添加してもよい。これらその他の添加剤は、本発明の効果を妨げない範囲の量で添加すればよい。
【００４３】
また、本発明のオルガノポリシロキサン組成物は、必要に応じて有機溶剤を用いてもよい。有機溶剤としては、ｎ−ヘキサン、ｎ−ヘプタン、イソオクタン、イソドデカンなどの脂肪族炭化水素系化合物、トルエン、キシレンなどの芳香族炭化水素系化合物、ヘキサメチルジシロキサン、オクタメチルトリシロキサン、デカメチルテトラシロキサン、ドデカメチルペンタシロキサン、２−（トリメチルシロキシ）−１，１，１，２，３，３，３−ヘプタメチルトリシロキサンなどの鎖状シロキサン、オクタメチルシクロペンタシロキサン、デカメチルシクロペンタシロキサンなどの環状シロキサンなどが挙げられる。有機溶剤の量は本発明の効果を妨げない範囲で適宜調製すればよい。
【００４４】
本発明のオルガノポリシロキサン組成物は、上記（ａ）〜（ｅ）成分、及び必要に応じて（ｆ）〜（ｈ）成分並びにその他各種の添加剤を、湿気を遮断した状態下で、あるいは減圧下で気泡を取り除きながら均一に混合することにより調製される。混合の装置としては、特に限定されるものではないが、真空ポンプに接続された万能混合攪拌機（ダルトン社製）、プラネタリーミキサー（井上製作所社製）等を用いることができる。
【００４５】
本発明のオルガノポリシロキサン組成物は、水分の非存在下、即ち湿気を遮断した密閉容器中で保存し、使用時に空気中の水分に晒すことによって室温（２３℃±５℃）で容易に硬化する。本発明のオルガノポリシロキサン組成物は硬化すると、難燃性に優れ、ガラス、塗装アルミに対してプライマー無しで良好な接着性を有し、且つ変形追従性に優れた硬化物となる。また、得られる硬化物は良好なゴム弾性を有する。それゆえ、建築用シーリング材、特には防火設備用ガラスグレイジングのために使用されるシーリング材として有用である。本発明のオルガノポリシロキサン組成物を防火設備用ガラスグレイジングのためのシーリング材として使用する方法は、従来公知のガラスグレイジング用シーリング材の使用方法に従えばよく、特に制限されるものでない。
【実施例】
【００４６】
以下、実施例と比較例をあげて本発明を更に説明するが、本発明は下記実施例に限定されるものではない。以下において、粘度は回転粘度計により測定した値である。重質炭酸カルシウムの平均粒子径は空気透過法により測定して算出された比表面積からの計算値である。また、コロイダル炭酸カルシウムの平均一次粒子径は電子顕微鏡観察により測定した値である。
【００４７】
［実施例１］
分子鎖両末端が水酸基で封鎖されたジメチルポリシロキサン（２３℃における粘度５０，０００ｍＰａ・ｓ）１００質量部、分子鎖両末端がトリメチルシロキシ基で封鎖されたジメチルポリシロキサン（２３℃における粘度１００ｍＰａ・ｓ）７０質量部、チクソ性付与剤（日油株式会社製、ユニルーブ（登録商標）Ｃ、ポリエーテル、重量平均分子量２０００）１質量部、ロジン酸表面処理コロイダル炭酸カルシウム（白石カルシウム株式会社製、白艶華Ｔ−ＤＤ、平均一次粒子径８０ｎｍ）１２０質量部、及び塩化白金酸の２−エチルヘキサノール溶液（５０質量％）０．２質量部を均一に混合した後、ビニルトリス（メチルエチルケトオキシム）シラン１５質量部、ジオクチルスズジラウレート０．１質量部、及び３−グリシドキシプロピルトリメトキシシラン３質量部を加え、減圧下で気泡を取り除きながら均一に混合してオルガノポリシロキサン組成物を調製した。
【００４８】
［比較例１］
３−グリシドキシプロピルトリメトキシシラン３質量部を１質量部に変えた以外は実施例１と同じ組成及び方法でオルガノポリシロキサン組成物を調製した。
【００４９】
［比較例２］
３−グリシドキシプロピルトリメトキシシラン３質量部を３−アミノプロピルトリエトキシシラン３質量部に変えた以外は実施例１と同じ組成及び方法でオルガノポリシロキサン組成物を調製した。
【００５０】
［比較例３］
ビニルトリス（メチルエチルケトオキシム）シラン１５質量部をメチルトリス（メチルエチルケトオキシム）シラン１５質量部に変えた以外は比較例２と同じ組成及び方法でオルガノポリシロキサン組成物を調製した。
【００５１】
［比較例４］
ビニルトリス（メチルエチルケトオキシム）シラン１５質量部をビニルトリス（メチルエチルケトオキシム）シラン５質量部とメチルトリス（メチルエチルケトオキシム）シラン１０質量部に変えた以外は比較例２と同じ組成及び方法でオルガノポリシロキサン組成物を調製した。
【００５２】
［比較例５］
ビニルトリス（メチルエチルケトオキシム）シラン１５質量部をビニルトリス（メチルエチルケトオキシム）シラン５質量部とメチルトリス（メチルエチルケトオキシム）シラン１０質量部に変えた以外は実施例１と同じ組成及び方法でオルガノポリシロキサン組成物を調製した。
【００５３】
［比較例６］
ビニルトリス（メチルエチルケトオキシム）シラン１５質量部をメチルトリス（メチルエチルケトオキシム）シラン１５質量部に変えた以外は実施例１と同じ組成及び方法でオルガノポリシロキサン組成物を調製した。
【００５４】
［実施例２］
分子鎖両末端が水酸基で封鎖されたジメチルポリシロキサン（２３℃における粘度５０，０００ｍＰａ・ｓ）１００質量部、分子鎖両末端がトリメチルシロキシ基で封鎖されたジメチルポリシロキサン（２３℃における粘度１００ｍＰａ・ｓ）３０質量部、チクソ性付与剤（日油株式会社製、ユニルーブ（登録商標）Ｃ、ポリエーテル、重量平均分子量  ２０００）１質量部、無処理重質炭酸カルシウム（白石カルシウム株式会社製、ソフトン３２００、平均粒子径０．７μｍ）８０質量部、水酸化アルミニウム（昭和電工株式会社製、ハイジライト（登録商標）Ｈ３２０Ｉ−ＬＳ、平均粒子径２０μｍ）８０質量部、煙霧質シリカ（日本アエロジル株式会社製、アエロジル（登録商標）Ｒ９７２）３質量部、及び塩化白金酸の２−エチルヘキサノール溶液（５０質量％）０．２質量部を均一に混合した後、ビニルトリス（メチルエチルケトオキシム）シラン１５質量部、ジオクチルスズジラウレート０．１質量部、及び３−グリシドキシプロピルトリメトキシシラン３質量部を加え、減圧下で気泡を取り除きながら均一に混合してオルガノポリシロキサン組成物を調製した。
【００５５】
［比較例７］
３−グリシドキシプロピルトリメトキシシラン３質量部を３−（Ｎ−アミノメチルベンジルアミノ）プロピルトリメトキシシラン３質量部に変えた以外は実施例２と同じ組成及び方法でオルガノポリシロキサン組成物を調製した。
【００５６】
［実施例３］
ビニルトリス（メチルエチルケトオキシム）シラン１５質量部をフェニルトリス（メチルエチルケトオキシム）シラン１５質量部に変えた以外は実施例２と同じ組成及び方法でオルガノポリシロキサン組成物を調製した。
【００５７】
［比較例８］
３−グリシドキシプロピルトリメトキシシラン３質量部を３−（Ｎ−アミノメチルベンジルアミノ）プロピルトリメトキシシラン３質量部に変えた以外は実施例３と同じ組成及び方法でオルガノポリシロキサン組成物を調製した。
【００５８】
［比較例９］
３−グリシドキシプロピルトリメトキシシラン３質量部を、３−（トリメトキシシリル）プロピルメタアクリレートと２−アミノエチル−３−アミノプロピルトリメトキシシランのマイケル付加反応生成物（等モル比）３質量部に変えた以外は実施例３と同じ組成及び方法でオルガノポリシロキサン組成物を調製した。
【００５９】
［比較例１０］
炭酸カルシウム８０質量部を炭酸亜鉛（東邦亜鉛株式会社製、炭酸亜鉛Ｓ）８０質量部に変えた以外は実施例３と同じ組成及び方法でオルガノポリシロキサン組成物を調製した。
【００６０】
［実施例４］
水酸化アルミニウム８０質量部を炭酸亜鉛（東邦亜鉛株式会社製、炭酸亜鉛Ｓ）８０質量部に変えた以外は実施例３と同じ組成及び方法でオルガノポリシロキサン組成物を調製した。
【００６１】
［実施例５］
無処理重質炭酸カルシウム８０質量部を、脂肪酸表面処理コロイダル炭酸カルシウム（白石カルシウム株式会社製、Ｖｉｓｃｏｌｉｔｅ−ＯＳ、平均一次粒子径８０ｎｍ）８０質量部に変えた以外は実施例３と同じ組成及び方法でオルガノポリシロキサン組成物を調製した。
【００６２】
［実施例６］
分子鎖両末端が水酸基で封鎖されたジメチルポリシロキサン（２３℃における粘度５０，０００ｍＰａ・ｓ）１００質量部、分子鎖両末端がトリメチルシロキシ基で封鎖されたジメチルポリシロキサン（２３℃における粘度１００ｍＰａ・ｓ）３０質量部、チクソ性付与剤（日油株式会社製、ユニルーブ（登録商標）Ｃ、ポリエーテル、重量平均分子量２０００）１質量部、脂肪酸表面処理コロイダル炭酸カルシウム（白石カルシウム株式会社製、Ｖｉｓｃｏｌｉｔｅ−ＯＳ）５０質量部、水酸化アルミニウム（昭和電工製、ハイジライト（登録商標）Ｈ３２０Ｉ−ＬＳ、平均粒子径２０μｍ）１３０質量部、煙霧質シリカ（日本アエロジル株式会社製、アエロジル（登録商標）Ｒ９７２）３質量部、及び塩化白金酸の２―エチルヘキサノール溶液（５０質量％）０．２質量部を均一に混合した後、フェニルトリス（メチルエチルケトオキシム）シラン１５質量部、ジオクチルスズジラウレート０．１質量部、及び３−グリシドキシプロピルトリメトキシシラン３質量部を加え、減圧下で気泡を取り除きながら均一に混合してオルガノポリシロキサン組成物を調製した。
【００６３】
［実施例７］
塩化白金酸の２−エチルヘキサノール溶液（５０質量％）０．２質量部を加えなかったこと以外は実施例６と同じ組成及び方法でオルガノポリシロキサン組成物を調製した。
【００６４】
［比較例１１］
３−グリシドキシプロピルトリメトキシシラン３質量部を６質量部に変えた以外は実施例６と同じ組成及び方法でオルガノポリシロキサン組成物を調製した。
【００６５】
［比較例１２］
３−アミノプロピルトリエトキシシラン１質量部を加えたこと以外は実施例６と同じ組成及び方法でオルガノポリシロキサン組成物を調製した。
【００６６】
［実施例８］
水酸化アルミニウム１３０質量部を無処理重質炭酸カルシウム（白石カルシウム株式会社製、ソフトン３２００）１００質量部に変えたこと以外は実施例６と同じ組成及び方法でオルガノポリシロキサン組成物を調製した。
【００６７】
［実施例９］
分子鎖両末端が水酸基で封鎖されたジメチルポリシロキサン（２３℃における粘度５０，０００ｍＰａ・ｓ）１００質量部、分子鎖両末端がトリメチルシロキシ基で封鎖されたジメチルポリシロキサン（２３℃における粘度１００ｍＰａ・ｓ）１０質量部、チクソ性付与剤（日油株式会社製、ユニルーブ（登録商標）Ｃ、ポリエーテル、重量平均分子量２０００）１質量部、脂肪酸表面処理コロイダル炭酸カルシウム（白石カルシウム株式会社製、Ｖｉｓｃｏｌｉｔｅ−ＯＳ）４０質量部、及び、無処理重質炭酸カルシウム（白石カルシウム株式会社製、ソフトン３２００）１００質量部を均一に混合した後、フェニルトリス（メチルエチルケトオキシム）シラン１５質量部、ジオクチルスズジラウレート０．１質量部、及び３−グリシドキシプロピルトリメトキシシラン２．５質量部を加え、減圧下で気泡を取り除きながら均一に混合してオルガノポリシロキサン組成物を調製した。
【００６８】
［実施例１０］
分子鎖両末端が水酸基で封鎖されたジメチルポリシロキサン（２３℃における粘度５０，０００ｍＰａ・ｓ）１００質量部、分子鎖両末端がトリメチルシロキシ基で封鎖されたジメチルポリシロキサン（２３℃における粘度１００ｍＰａ・ｓ）１０質量部、チクソ性付与剤（日油株式会社製、ユニルーブ（登録商標）Ｃ、ポリエーテル、重量平均分子量２０００）１質量部、脂肪酸表面処理コロイダル炭酸カルシウム（白石カルシウム株式会社製、Ｖｉｓｃｏｌｉｔｅ−ＯＳ）４０質量部、無処理重質炭酸カルシウム（白石カルシウム株式会社製、ソフトン３２００）１００質量部、及び塩化白金酸の２エチルヘキサノール溶液（５０質量％）０．２質量部を均一に混合した後、フェニルトリス（メチルエチルケトオキシム）シラン１５質量部、ジオクチルスズジラウレート０．１質量部、及び３−グリシドキシプロピルトリメトキシシラン２．５質量部を加え、減圧下で気泡を取り除きながら均一に混合してオルガノポリシロキサン組成物を調製した。
【００６９】
［実施例１１］
塩化白金酸の２−エチルヘキサノール溶液（５０質量％）を０．４質量部にした以外は実施例１０と同じ組成及び方法でオルガノポリシロキサン組成物を調製した。
【００７０】
［実施例１２］
塩化白金酸の２−エチルヘキサノール溶液（５０質量％）を０．６質量部にした以外は実施例１０と同じ組成及び方法でオルガノポリシロキサン組成物を調製した。
【００７１】
［実施例１３］
塩化白金酸の２−エチルヘキサノール溶液（５０質量％）を０．８質量部にした以外は実施例１０と同じ組成及び方法でオルガノポリシロキサン組成物を調製した。
【００７２】
実施例１〜１３、比較例１〜１２で調製したオルガノポリシロキサン組成物の各種性能を評価した結果を表１及び表２に示す。各評価方法と判定基準は下記の通りである。
【００７３】
スランプ性
各組成物を２３℃、５０％ＲＨの雰囲気下にて、ＪＩＳ  Ａ  １４３９に準拠した垂直懸垂法による評価を実施した。得られたスランプの測定値（ｍｍ）を表１及び表２に示す。スランプの測定値が２ｍｍ以下であれば建築用シーリング材に必要とされるチクソ性を有すると判断される。
【００７４】
タックフリータイム
各組成物を２３℃、５０％ＲＨの雰囲気下にて、ＪＩＳ  Ａ  １４３９に準拠したタックフリー試験を実施した。得られたタックフリータイム（分）の値を表１及び表２に示す。タックフリータイムが６０分以内であれば建築用シーリング材に必要とされる十分な硬化性を有すると判断される。
【００７５】
シート物性
各組成物を２３℃、５０％ＲＨの雰囲気下に押出し、縦２０ｍｍ×横２０ｍｍ×厚さ２ｍｍのシート状に成型後、７日間かけて硬化した。該シートについて、ＪＩＳ  Ｋ  ６２４９に準拠して、硬さ（Ｔｙｐｅ−Ａ）、切断時伸び、及び引張強さの測定を実施した。得られた各測定値を表１及び表２に示す。硬さ１０以上、切断時伸び３５０％以上、引張強さ１．０ＭＰａ以上である硬化物であれば建築用シーリング材として適した機械物性を有すると判断される。
【００７６】
簡易接着性試験
各硬化物の接着性をＪＡＳＳ８（建築工事標準仕様書・同解説）に記載の簡易接着性試験に準拠して評価した。被着材には、フロートガラス、アルマイト（ＪＩＳ  Ｈ  ４１００  Ａ６０６３Ｓ）、フッ素樹脂塗装したアルミニウム（大日本塗料株式会社製「デュフロンＫ５００」）、ポリエステル粉体塗装したアルミニウム（大日本塗料株式会社製「Ｖ−ＰＥＴ＃４０００」）、及びアクリル電着塗装したアルミニウム（ハニー化成株式会社製「ハニーヒルＬＳ−１００」）を使用した。各被着材に対して、組成物をビード状に施工し、２３℃、５０％ＲＨで７日間養生した後、得られた硬化物を手で１８０°方向に引張ることで各被着材に対する硬化物の接着性を評価した。引張後の破壊状態が硬化物の凝集破壊または薄層凝集破壊の場合を「○」、界面剥離（接着破壊）の場合を「×」と記録した。「○」の場合を接着性良好とし、「×」の場合を接着性不良と判定する。尚、全ての条件でプライマーは使用しなかった。
【００７７】
変形追従性
ＪＩＳ  Ａ５７５８に準拠した全項目試験を実施した。グレイジングに使用するシーリング材の区分であるタイプＧの中で適合するクラスを表１及び表２に記載する。いずれのクラスにも適合しなかった場合には「不適合」とした。いずれかのクラスに適合すれば変形追従性が良好であると判定される。尚、全ての試験でプライマーは使用しなかった。
【００７８】
酸素指数測定
各組成物を２３℃、５０％ＲＨの雰囲気下に押出して硬化し、ＪＩＳ  Ｋ７２０１−２に規定されたＩＶ型試験体における酸素指数測定を実施した。得られた酸素指数の値を表１及び表２に示す。酸素指数が３０以上であれば、防火設備用ガラスグレイジングの為に使用するシーリング材として十分な難燃性を有していると判断される。
【００７９】
【表１】
2014015557.tif 000005
【００８０】
【表２】
2014015557.tif 000006
【００８１】
表２に示す通り、オルガノポリシロキサン組成物が（ｃ−１）と（ｃ−２）の組合せを有さない組成物（比較例２〜４及び６〜９）、及び（ｃ−１）と（ｃ−２）の配合比が本発明の範囲を満たさない組成物（比較例１、５、及び１１）は、良好な難燃性、接着性、及び変形追従性を全て有する硬化物を与えることができない。また、炭酸カルシウムを含有しない組成物（比較例１０）及び（ｃ−３）を（ａ）成分１００質量部に対して１．０質量部含有する組成物（比較例１２）も、良好な難燃性、接着性、及び変形追従性を全て有する硬化物を与えることができない。これに対し、表１に示す通り、本発明のオルガノポリシロキサン組成物から得られた硬化物は、難燃性に優れ、ガラスや各種塗装により表面処理されたアルミ材に対しプライマーの使用なしで良好に接着し、かつ、変形追従性も良好である。
【産業上の利用可能性】
【００８２】
本発明のオルガノポリシロキサン組成物は、難燃性に優れ、被着材との接着性、特に表面処理されたアルミ材などに対しプライマーを使用しなくても良好に接着することができ、かつ、変形追従性も良好である。従って、本発明のオルガノポリシロキサン組成物は、建築用シーリング材、とりわけ防火設備用ガラスグレイジングの為に使用されるシーリング材として好適である。